(57)【要約】  シリコーン感圧接着剤組成物は、付加反応、縮合反応、又は有機過酸化物を用いるラジカル反応により硬化可能であり、芳香族溶媒及び脂肪族アルコール又は脂肪族エステルの混合物などの共沸溶媒を含むことを特徴とする。シリコーン感圧接着剤組成物は、相対的に低温での加熱により硬化され得るのにもかかわらず、シリコーン感圧接着剤中に残留する溶媒は低減され得る。【特許請求の範囲】
【請求項１】
共沸溶媒を含むことを特徴とするシリコーン感圧接着剤組成物。
【請求項２】
前記組成物が、付加反応、縮合反応、又は有機過酸化物を用いるラジカル反応により硬化可能である、請求項１に記載のシリコーン感圧接着剤組成物。
【請求項３】
前記共沸溶媒が、芳香族溶媒と、少なくとも３個の炭素原子を含む脂肪族アルコール、又は脂肪族エステルと、からなる、請求項１又は２に記載のシリコーン感圧接着剤組成物。
【請求項４】
前記芳香族溶媒が、トルエン、キシレン、又はこれらの混合物である、請求項３に記載のシリコーン感圧接着剤組成物。
【請求項５】
前記脂肪族アルコールがイソプロピルアルコールである、請求項３に記載のシリコーン感圧接着剤組成物。
【請求項６】
前記脂肪族エステルが、メチルアセテート、エチルアセテート、又はこれらの混合物である、請求項３に記載のシリコーン感圧接着剤組成物。
【請求項７】
（Ａ）分子中に２〜１２個の炭素原子を含む少なくとも２つのアルケニル基を有する、３０〜９５質量部の量のジオルガノポリシロキサンと、
（Ｂ）Ｒ１３ＳｉＯ１／２単位及びＳｉＯ４／２単位からなり、（Ｒ１３ＳｉＯ１／２単位）／（ＳｉＯ４／２単位）モル比が０．６〜１．７である、５〜７０質量部の量のオルガノポリシロキサン［式中、Ｒ１は、独立して、１〜１２個の炭素原子を含む一価の炭化水素基を表す］［ここで、前記構成成分（Ａ）及び（Ｂ）の合計量は１００質量部となる］と、
（Ｃ）前記構成成分（Ａ）及び（Ｂ）中のアルケニル基当たりの構成成分（Ｃ）中のケイ素結合した水素原子のモル比が０．１〜２０となるような量で、ケイ素結合した少なくとも２個の水素原子を分子中に有する、オルガノハイドロジェンポリシロキサンと、
（Ｄ）前記アルケニル基と前記ケイ素結合した水素原子との付加反応のための、前記組成物のヒドロシリル化を高める量のヒドロシリル化触媒と、
（Ｅ）前記組成物を基材に塗布するのに十分な量の共沸溶媒と、を含む、請求項１に記載のシリコーン感圧接着剤組成物。
【請求項８】
（Ｆ）構成成分（Ａ）及び（Ｂ）の１００質量部当たり０．００１〜５０質量部の量の阻害剤、を更に含む、請求項７に記載のシリコーン感圧接着剤組成物。
【発明の詳細な説明】
【技術分野】
【０００１】
本発明は、シリコーン感圧接着剤組成物、特に溶剤系シリコーン感圧接着剤組成物に関する。
【背景技術】
【０００２】
アクリル系感圧接着剤組成物と比較して、シリコーン感圧接着剤組成物は、電気的絶縁性、耐熱性、耐寒性、及び多様な基材への接着性という点で前者よりも優れている。したがって、シリコーン感圧接着剤組成物は、耐熱性接着剤テープ、電気絶縁接着剤テープ、ヒートシールテープ、金属めっき用のマスキングテープなどの製品の製造において利用が見られる。硬化の機構の点で、シリコーン感圧接着剤組成物は、付加反応、縮合反応、又は有機過酸化物を用いるラジカル反応により硬化可能な組成物へと分類され得る。なかでも、付加反応により硬化可能なシリコーン感圧接着剤組成物は、単に室温に保持することにより、又は硬化を促進するために加熱することにより硬化可能であることから、より一般的に用途が見出されている。これらの組成物の別の利点には、それらが副生成物を形成しないというものがある。
【０００３】
米国特許第５，１９０，８２７号は、（Ａ）Ｒ３ＳｉＯ１／２単位及びＳｉＯ４／２単位を含むトルエン溶解性樹脂状コポリマー［式中、Ｒはアルキル基又はアルケニル基である］と、（Ｂ）アルケニル末端化ジオルガノポリシロキサンと、（Ｃ）水素化物末端化オルガノハイドロジェンポリシロキサン（ｈｙｄｒｉｄｅ−ｔｅｒｍｉｎａｔｅｄ  ｏｒｇａｎｏｈｙｄｒｏｇｅｎｐｏｌｙｓｉｌｏｘａｎｅ）と、（Ｄ）水素含有ジオルガノポリシロキサンと、（Ｅ）ヒドロシリル化触媒と、（Ｆ）有機溶媒と、を含む、シリコーン感圧接着剤組成物を開示している。並びに米国特許出願公開第２０１１／００９７５７９号は、（Ａ）平均して少なくとも２つのアルケニル基を分子末端に有する分枝状オルガノポリシロキサンと、（Ｂ）Ｒ’Ｒ”２ＳｉＯ１／２単位及びＳｉＯ４／２単位からなるオルガノポリシロキサン［式中、Ｒ’は、アルキル基、アルケニル基、アリール基、又はヒドロキシル基を表し、Ｒ”は、アルキル基を表す］と、（Ｃ）ケイ素結合した少なくとも２個の水素原子を分子中に有するオルガノハイドロジェンポリシロキサンと、（Ｄ）白金型触媒と、（Ｅ）有機溶媒と、を含む、シリコーン感圧接着剤組成物を開示する。
【０００４】
しかしながら、それらを感圧接着剤へと変換させるためには、残留溶媒を低減させ得る少なくとも１３０℃の温度での加熱によって、かかるシリコーン感圧接着剤組成物を硬化させる必要がある。結果として、かかる接着剤を耐熱性の乏しい基材に使用することはできない。
【０００５】
先行技術文献
特許文献
特許文献１：米国特許第５，１９０，８２７号
特許文献２：米国特許第２０１１／００９７５７９号
【発明の概要】
【発明が解決しようとする課題】
【０００６】
本発明の目的は、相対的に低温にて低減された残留溶媒を含む感圧接着剤へと硬化させることができる、シリコーン感圧接着剤組成物を提供することである。
【課題を解決するための手段】
【０００７】
本発明のシリコーン感圧接着剤組成物は、共沸溶媒（ａｚｅｏｔｒｏｐｉｃ  ｓｏｌｖｅｎｔ）を含むことを特徴とする。
【０００８】
シリコーン感圧接着剤組成物は、付加反応、縮合反応、又は有機過酸化物を用いるラジカル反応により硬化可能であり得る。
【０００９】
共沸溶媒は、芳香族溶媒と、少なくとも３個の炭素原子を有する脂肪族アルコール、又は脂肪族エステルと、から構成されてよく、好ましくは、芳香族溶媒は、トルエン、キシレン、又はこれらの混合物であり、脂肪族アルコールはイソプロピルアルコールであり、脂肪族エステルはメチルアセテート、エチルアセテート、又はこれらの混合物である。
【００１０】
シリコーン感圧接着剤組成物は、
（Ａ）分子中に２〜１２個の炭素原子を含む少なくとも２つのアルケニル基を有する、３０〜９５質量部の量のジオルガノポリシロキサンと、
（Ｂ）Ｒ１３ＳｉＯ１／２単位及びＳｉＯ４／２単位からなり、（Ｒ１３ＳｉＯ１／２単位）／（ＳｉＯ４／２単位）モル比が０．６〜１．７である、５〜７０質量部の量のオルガノポリシロキサン［式中、Ｒ１は、独立して、１〜１２個の炭素原子を含む一価の炭化水素基を表す］［ここで、構成成分（Ａ）及び（Ｂ）の合計量は１００質量部となる］と、
（Ｃ）構成成分（Ａ）及び（Ｂ）中のアルケニル基当たりの構成成分（Ｃ）中のケイ素結合した水素原子のモル比が０．１〜２０となるような量で、ケイ素結合した少なくとも２個の水素原子を分子中に有する、オルガノハイドロジェンポリシロキサンと、
（Ｄ）アルケニル基とケイ素結合した水素原子との付加反応のための、組成物のヒドロシリル化を高める量のヒドロシリル化触媒と、
（Ｅ）組成物を基材に塗布するのに十分な量の共沸溶媒と、を含み得る。
【００１１】
シリコーン感圧接着剤組成物は、（Ｆ）構成成分（Ａ）及び（Ｂ）の１００質量部当たり０．００１〜５０質量部の量の阻害剤を更に含み得る。
【発明の効果】
【００１２】
本発明のシリコーン感圧接着剤組成物は、共沸溶媒を含むことを特徴とすることから、当該シリコーン感圧接着剤組成物は、相対的に低温での加熱により硬化され得るのにもかかわらず、シリコーン感圧接着剤の残留溶媒は低減され得る。
【発明を実施するための形態】
【００１３】
本発明のシリコーン感圧接着剤組成物を詳しく説明する。
【００１４】
本発明の組成物は、共沸溶媒を含むことを特徴とする。共沸溶媒は、本発明の構成成分の構成成分用の溶媒として機能し、本発明の構成成分を相対的に低温で加熱することにより容易に揮発される。共沸溶媒は限定されないものの、芳香族溶媒と、少なくとも３個の炭素原子を含む脂肪族アルコール、又は脂肪族エステルとからなるものであり得る。共沸溶媒の含有量は限定されないものの、組成物を基材に塗布するのに十分な量であり得る。好ましくは、かかる量は、共沸溶媒以外の組成物１００質量部当たり、２５〜４００質量部、又は５０〜２００質量部の量である。
【００１５】
芳香族溶媒の例は、トルエン、キシレン、及びこれらの混合物である。
【００１６】
脂肪族アルコールの例は、プロピルアルコール、イソプロピルアルコール、ブチルアルコール、イソブチルアルコール、ｔｅｒｔ−ブチルアルコール、及びこれらの混合物である。脂肪族アルコールは、好ましくは、イソプロピルアルコールである。
【００１７】
脂肪族エステルは、例えば、メチルアセテート、エチルアセテート、及びこれらの混合物である。脂肪族エステルは、好ましくはエチルアセテートである。
【００１８】
共沸溶媒は、好ましくは、芳香族溶媒及び脂肪族アルコールの混合物、又は芳香族溶媒及び脂肪族エステルの混合物、より好ましくはトルエン、キシレン、及びイソプロピルアルコールの混合物、又はトルエン、キシレン、及びエチルアセテートの混合物である。芳香族溶媒と脂肪族アルコールとの混合物を使用する場合、芳香族溶媒の含有量は、本発明の組成物の２０〜７０質量％の範囲であってよく、脂肪族アルコールの含有量は、本発明の組成物の３〜３０質量％の範囲であってよい。
【００１９】
本発明の組成物の硬化型は、限定されていないものの、付加反応、縮合反応、又は有機過酸化物を用いるラジカル反応であり得る。本発明の組成物の硬化型は、相対的に低温での加熱により硬化させることができ、副生成物を形成しないことから、好ましくは付加反応である。
【００２０】
付加反応により硬化する本発明の組成物は、
（Ａ）分子中に２〜１２個の炭素原子を含む少なくとも２つのアルケニル基を有する、３０〜９５質量部の量のジオルガノポリシロキサンと、
（Ｂ）Ｒ１３ＳｉＯ１／２単位及びＳｉＯ４／２単位からなり、（Ｒ１３ＳｉＯ１／２単位）／（ＳｉＯ４／２単位）モル比が０．６〜１．７である、５〜７０質量部の量のオルガノポリシロキサン［式中、Ｒ１は、独立して、１〜１２個の炭素原子を含む一価の炭化水素基を表す］［ここで、構成成分（Ａ）及び（Ｂ）の合計量は１００質量部となる］と、
（Ｃ）構成成分（Ａ）及び（Ｂ）中のアルケニル基当たりの構成成分（Ｃ）中のケイ素結合した水素原子のモル比が０．１〜２０となるような量で、ケイ素結合した少なくとも２個の水素原子を分子中に有する、オルガノハイドロジェンポリシロキサンと、
（Ｄ）アルケニル基とケイ素結合した水素原子との付加反応のための、組成物のヒドロシリル化を高める量のヒドロシリル化触媒と、
（Ｅ）組成物を基材に塗布するのに十分な量の共沸溶媒と、を含み得る。
【００２１】
構成成分（Ａ）は、本発明の組成物の主要な硬化成分であり、構成成分（Ｄ）の触媒活性下で、構成成分（Ｃ）との付加反応により本発明の組成物の硬化が進行する。
【００２２】
構成成分（Ａ）は、分子中に２〜１２個の炭素原子を含むアルケニル基を少なくとも２つ有しなくてはならない。アルケニル基の例は、ビニル基、アリル基、ブテニル基、ペンテニル基、及びヘキセニル基である。アルケニル基は、好ましくは、ビニル基である。構成成分（Ａ）中のアルケニル基以外のケイ素結合した基は、限定されていないものの、例えば、炭素原子１〜１２個の遊離脂肪族不飽和結合を含む一価の炭化水素基である。一価の炭化水素基の例は、メチル基、エチル基、プロピル基、又は同様のアルキル基；フェニル基、トリル基、キシリル基、又は同様のアリール基；ベンジル基、フェネチル基、又は同様のアラルキル基；並びに３−クロロプロピル基、３，３，３−トリフルオロプロピル基、又は同様のハロゲン化アルキル基である。
【００２３】
構成成分（Ａ）の分子構造は直鎖状であるものの、部分的に分枝状であってもよい。２５℃下での構成成分（Ａ）の粘度は限定されないものの、好ましくは、少なくとも５０Ｐａ・ｓ、及び好ましくは、少なくとも１００Ｐａ・ｓである。概して、それは高粘度シリコーン油又はシリコーンガムと呼ばれている。
【００２４】
本発明の組成物中の構成成分（Ｂ）は、硬化した感圧接着剤に粘着性を付与するオルガノポリシロキサンである。構成成分（Ｂ）のシロキサン単位に関し、上記式中、Ｒ１は、独立して、１〜１２個の炭素原子を含む一価の炭化水素基を表す。一価の炭化水素基の例は、メチル基、エチル基、プロピル基、又は同様のアルキル基；ビニル基、アリル基、ブテニル基、ペンテニル基、ヘキセニル基、又は同様のアルケニル基；フェニル基、トリル基、キシリル基、又は同様のアリール基；ベンジル基、フェネチル基、又は同様のアラルキル基；並びに３−クロロプロピル基、３，３，３−トリフルオロプロピル基、又は同様のハロゲン化アルキル基である。好ましくは、全てのＲ１はメチル基である。構成成分（Ｂ）構成成分（Ｂ）は、構成成分（Ｂ）の調製に使用される反応性シランの加水分解により生じる残留シラノール基を有し得る。
【００２５】
構成成分（Ｂ）中の、Ｒ１３ＳｉＯ１／２単位のＳｉＯ４／２単位に対するモル比は、０．６〜１．７の範囲内であり、好ましくは、０．６〜１．５の範囲内である。これは、モル比が前述の範囲の下限以上であると感圧接着剤の粘着性が向上し、かつモル比が前述の範囲の上限以下であると凝集力が向上するためである。
【００２６】
このようなオルガノポリシロキサンの合成方法は既知である。米国特許第２，６７６，１８２号及び同第３，２８４，４０６号の開示は、本発明の組成物における構成成分（Ｂ）として好適であるオルガノポリシロキサンの調製法を示すべく、参照により本明細書に組み込まれる。
【００２７】
構成成分（Ａ）は３０〜９５質量部の量で添加され、構成成分（Ｂ）は５〜７０質量部の量で添加され、ここで、構成成分（Ａ）及び（Ｂ）の合計量は１００質量部である。これは、構成成分（Ｂ）の含有量が前述の範囲の下限以上であると感圧接着剤の粘着性が向上し、かつ構成成分（Ｂ）の含有量が前述の範囲の上限以下であると凝集力が向上するためである。
【００２８】
本発明の組成物中の構成成分（Ｃ）は、構成成分（Ａ）用の架橋剤硬化剤（ｃｒｏｓｓｌｉｎｋｅｒ  ｃｕｒｉｎｇ  ａｇｅｎｔ）として機能する構成成分である。硬化は、構成成分（Ｄ）の触媒活性下で、この構成成分中のケイ素結合した水素原子と、構成成分（Ａ）中のアルケニル基との付加反応により進行する。
【００２９】
構成成分（Ｃ）は、現在知られている、ケイ素結合した少なくとも２つの水素原子を分子中に有する任意のオルガノハイドロジェンポリシロキサンであり得る。構成成分（Ｃ）の分子構造は、限定されないが、所望により環状、直鎖状、分枝状、及び／又は網状であり得る。水素原子以外のケイ素結合した基は、脂肪族不飽和結合を含まない一価の炭化水素基（ｍｏｎｏｖａｌｅｎｔ  ｈｙｄｒｏｃａｒｂｏｎ  ｇｒｏｕｐｓ  ｆｒｅｅ  ａｌｉｐｈａｔｉｃ  ｕｎｓａｔｕｒａｔｅｄ  ｂｏｎｄ）であってよい。一価の炭化水素基の例は、メチル基、エチル基、プロピル基、又は同様のアルキル基；フェニル基、トリル基、キシリル基、又は同様のアリール基；ベンジル基、フェネチル基、又は同様のアラルキル基；並びに３−クロロプロピル基、３，３，３−トリフルオロプロピル基、又は同様のハロゲン化アルキル基である。
【００３０】
構成成分（Ｃ）の量は、構成成分（Ａ）中のアルケニル基当たり０．１〜２０個のケイ素結合した水素原子、好ましくは０．１〜１０個のケイ素結合した水素原子、又は０．５〜１０個のケイ素結合した水素原子を提供するのに十分なものである。これは、構成成分（Ｃ）の含有量が前述の範囲内であると、本発明の組成物は十分に硬化し得るためである。
【００３１】
構成成分（Ｄ）は白金含有触媒であり、構成成分（Ａ）と構成成分（Ｃ）との付加反応を促進する。構成成分（Ｄ）の例は、アルミナなどのマイクロ粒子（ｍｉｃｒｏｐａｒｔｉｃｕｌａｔｅ）担体上に担持させた、塩化白金酸、塩化白金酸−オレフィン錯体、塩化白金酸−ビニルシロキサン錯体、及び白金である。
【００３２】
構成成分（Ｄ）は、本発明の組成物のヒドロシリル化反応を増強するのに十分な量で加えられ、好ましくは、構成成分（Ａ）〜（Ｃ）の合計量１００万質量部当たり０．１〜１０００質量部、好ましくは１〜３００質量部の白金を提供するのに十分な量で加えられる。０．１質量部未満では、架橋反応は不十分なものになる恐れがあり、したがって凝集力が低下する一方、１，０００質量部超では、結果として使用時間が短くなり（ｒｅｓｕｌｔｉｎｇ  ｓｈｏｒｔ  ｕｓｅ  ｔｉｍｅ）コストが高くなることから望ましくない。
【００３３】
構成成分（Ｅ）は、構成成分（Ａ）〜（Ｄ）を溶解するよう機能することから、本発明の組成物は、様々な基材に対し容易に塗布可能となり、かつ本発明の構成成分を相対的に低温で加熱することにより容易に揮発される。構成成分（Ｅ）は限定されないものの、芳香族溶媒と、少なくとも３個の炭素原子を含む脂肪族アルコール、又は脂肪族エステルと、からなるものであり得る。芳香族溶媒の例は、トルエン、キシレン、及びこれらの混合物である。脂肪族アルコールの例は、プロピルアルコール、イソプロピルアルコール、ブチルアルコール、イソブチルアルコール、ｔｅｒｔ−ブチルアルコール、及びこれらの混合物である。脂肪族アルコールは、好ましくは、イソプロピルアルコールである。脂肪族エステルは、例えば、メチルアセテート、エチルアセテート、及びこれらの混合物である。脂肪族エステルは、好ましくはメチルアセテートである。共沸溶媒は、好ましくは、芳香族溶媒及び脂肪族アルコールの混合物、又は芳香族溶媒及び脂肪族エステルの混合物、より好ましくはトルエン、キシレン、及びイソプロピルアルコールの混合物、又はトルエン、キシレン、及びメチルアセテートの混合物である。
【００３４】
構成成分（Ｅ）は、組成物を基材に塗布するのに十分な量で加えられるものの、好ましくは、構成成分（Ａ）〜（Ｃ）の１００質量部当たり２５〜４００質量部、又は５０〜２００質量部の量である。これは、構成成分（Ｅ）の含有量が前述の範囲の下限以上であると感圧接着剤の粘度が低下し、かつ構成成分（Ｅ）の含有量が前述の範囲の上限以下であると基材上には厚みのあるシリコーン感圧接着剤組成物層が形成され得るためである。
【００３５】
構成成分（Ａ）〜（Ｅ）に加えて、当該技術分野で知られる阻害剤（Ｆ）も本発明の組成物に加えられ得る。構成成分（Ｆ）の例は、３−メチル−１−ブチン−３−オール、３，５−ジメチル−１−ヘキシン−３−オール、３−メチル−１−ペンチン−３−オール、１−エチニル−１−シクロヘキサノール、３−フェニル−１−ブチン−３−オール、又は同様のアルキンアルコール；３−メチル−３−ペンテン−１−イン、３，５−ジメチル−１−ヘキセン−３−イン、又は同様のエン−イン化合物；１，３，５，７−テトラメチル−１，３，５，７−テトラビニルシクロテトラシロキサン、１，３，５，７−テトラメチル−１，３，５，７−テトラヘキセニルシクロテトラシロキサン、又は同様のメチルアルケニルシロキサン化合物；アルキル及び置換アルキルマレエート、又は同様の不飽和エステル；又はベンゾトリアゾールである。構成成分（Ｆ）の含有量は、構成成分（Ａ）及び（Ｂ）の１００質量部当たり０．００１〜５質量部の量であり得る。
【００３６】
更に、本発明の組成物への追加的な構成成分の少量の添加も許容される。このような追加的な構成成分は、例えば、様々な抗酸化物質、顔料、安定剤、充填剤などである。
【００３７】
本発明の組成物は、テープ様又はシート様基材上に塗布され、かつ相対的に低温、特に５０℃〜１００℃の範囲の温度での加熱により硬化され、これにより前述の基材上には感圧接着剤層が形成される。基材は、単層の板紙、段ボール紙、クレーコート紙、ポリオレフィン−ラミネート紙、特にポリエチレン−ラミネート紙、合成樹脂フィルム、天然繊維ウェブ、合成繊維ウェブ、人工皮革、又は金属箔などの異なる材料から製造され得る。最も好ましい基材は、合成フィルム、例えば、ポリイミド、ポリエチレン、ポリプロピレン、ポリスチレン、ポリ塩化ビニル、ポリカーボネート、ポリエチレンテレフタレート、又はナイロンなどである。耐熱性が必須であるとき、ポリイミド、ポリエーテル−エーテル−ケトン（ＰＥＥＫ）、ポリエチレンナフタレート（ＰＥＮ）、液晶ポリアリレート、ポリアミドイミド（ＰＡＩ）、ポリエーテルスルホン（ＰＥＳ）、又は同様の耐熱性合成樹脂から製造されたフィルム形態の基材を使用することが好ましい。
【実施例】
【００３８】
以下、実施例及び比較例を用い、本発明のシリコーン感圧組成物を以下に詳細に説明する。しかしながら、本発明は以下の実施例についての説明により限定されない。粘性は２５℃で測定した。
【００３９】
［実施例１〜１０及び比較例１〜６］
以下に記載の構成成分を使用して、表１に示すシリコーン感圧接着剤組成物を調製した。更に、表１中、「ＳｉＨ／Ｖｉ」は、構成成分（Ａ）及び（Ｂ）中の総ビニル基１モルあたりの、構成成分（Ｃ）中のケイ素結合した水素原子の総モル数を表す。
【００４０】
以下の構成成分を構成成分（Ａ）として使用した。
構成成分（ａ−１）：ガム様ジメチルビニルシロキシ末端化ジメチルシロキサン−メチルビニルシロキサンコポリマー（ビニル基含有量：０．０７質量％）
構成成分（ａ−２）：５０Ｐａ・ｓの粘度を有するジメチルビニルシロキシ末端化ジメチルポリシロキサン（ビニル基含有量：０．０９質量％）
【００４１】
以下の構成成分を構成成分（Ｂ）として使用した。
構成成分（ｂ−１）：モル比［（ＣＨ３）３ＳｉＯ１／２単位］／［ＳｉＯ４／２単位］が１．０であり、１．５質量％のシラノール基含有量と、約２０，０００の重量平均分子量とを有する、（ＣＨ３）３ＳｉＯ１／２単位及びＳｉＯ４／２単位からなるオルガノポリシロキサン
【００４２】
以下の構成成分を構成成分（Ｃ）として使用した。
構成成分（ｃ−１）：分子の両末端がトリメチルシロキシ基でキャップされており、２０ｍＰａ・ｓの粘度を有するメチルハイドロジェンポリシロキサン
【００４３】
以下の構成成分を構成成分（Ｄ）として使用した。
構成成分（ｄ−１）：Ｐｔ−１，３−ジビニル−１，１，３，３−テトラメチルジシロキサン錯体
【００４４】
以下の構成成分を構成成分（Ｅ）として使用した。
構成成分（ｅ−１）：キシレン
構成成分（ｅ−２）：トルエン
構成成分（ｅ−３）：エチルアセテート
構成成分（ｅ−４）：イソプロピルアルコール
構成成分（ｅ−５）：メタノール
【００４５】
以下の構成成分を構成成分（Ｆ）として使用した。
構成成分（ｆ−１）：３−メチル−１−ブチン−３−オール
【００４６】
実施例において報告する特性は、以下の方法により測定された。
【００４７】
［接着強度の測定］
シリコーン感圧接着剤組成物を厚さ２５μｍでＰＥＴ基材上に塗工した後、８０℃で２分間硬化させた。このようにして得られた感圧接着剤テープを、２ｋｇのゴムローラーを使用してＰＥＴフィルム上に押し付けた。室温で１時間放置した後、接着強度を測定することを目的として、引張試験機により０．３ｍ／分の速度でこのサンプルを引き剥がした（Ｔｏｙｏ−Ｂａｌｄｗｉｎ  Ｋａｂｕｓｈｉｋｉ  ＫａｉｓｈａのＴｅｎｓｉｌｏｎ）。接着強度はｇｆ／２０ｍｍの単位で表される。
【００４８】
［揮発性（Ｖｏｌａｔｉｌｅｓ）の測定］
風袋を計量したアルミニウム皿でサンプルを２枚ずつ計量する。全ての重量は、一千分の１までを計量する。この皿を１５０℃で安定させた強制通風炉内に置く。炉内で１時間経過させた後、皿を取り出し、室温に冷却し、再計量する。必要に応じ揮発率又は非揮発率を算出する。
【００４９】
【表１−１】
2019502782.tif 000002
【００５０】
【表１−２】
2019502782.tif 000003
【００５１】
【表１−３】
2019502782.tif 000004
【００５２】
【表１−４】
2019502782.tif 000005
【００５３】
【表１−５】
2019502782.tif 000006
【００５４】
【表１−６】
2019502782.tif 000007
【００５５】
産業上の利用可能性
本発明のシリコーン感圧接着剤組成物は、例えば、感圧テープ、ラベル、エンブレム、及びその他の装飾用又は情報用サイン（ｄｅｃｏｒａｔｉｖｅ  ｏｒ  ｉｎｆｏｒｍａｔｉｏｎａｌ  ｓｉｇｎｓ）などの物品の作製に有用である。
【国際調査報告】
2019502782.tif 000008
2019502782.tif 000009